(57)【特許請求の範囲】
【請求項１】
質量％で、
Ｃ  ：０．０１％〜０．３％、
Ｓｉ：０．０１％〜０．５％、
Ｍｎ：０．３〜３．０％、
Ｐ  ：０．０２５％以下、
Ｓ  ：０．０１５％以下、
Ａｌ：０．００１〜０．１０％、
Ｔｉ：０．００５〜０．０３％、
Ｏ  ：０．００１〜０．００６％、
Ｎ  ：０．００２〜０．０１０％、
ＲＥＭ：０．００３〜０．０２％
を含有し、
さらに、
Ｚｒ：０．０３％以下、
Ｔａ：０．０５％以下、
Ｃｏ：０．０５％以下、
Ｗ：０．０５％以下
の１種または２種以上を含有し、
残部がＦｅおよび不可避的不純物からなる化学成分を有し、
円相当径で５〜１００ｎｍのＴｉＮが２×１０６個／ｍｍ２以上分散していることを特徴とする母材および溶接熱影響部の靭性に優れた鋼材。
【請求項２】
円相当径で１０〜３０ｎｍのＴｉＮが２×１０６個／ｍｍ２以上分散していることを特徴とする請求項１に記載の母材および溶接熱影響部の靭性に優れた鋼材。
【請求項３】
下記（１）式で定義されるＭＴｉＮが４．０×１０−５〜２．０×１０−４であり、かつ下記（２）式で定義されるＤＴｉＮが−２．４×１０−３〜４．１×１０−３であることを特徴とする請求項１または２に記載の母材および溶接熱影響部の靭性に優れた鋼材。
ＭＴｉＮ＝［％Ｔｉ］×［％Ｎ］                      ・・・（１）
ＤＴｉＮ＝［％Ｎ］−０．２９２×［％Ｔｉ］          ・・・（２）
ここで、［％Ｎ］は質量％で表した鋼中のＮ濃度、［％Ｔｉ］は質量％で表した鋼中のＴｉ濃度である。
【請求項４】
円相当径で５０〜５００ｎｍのＲＥＭ含有介在物が１０５個／ｍｍ２以上分散していることを特徴とする請求項１〜３いずれかに記載の母材および溶接熱影響部の靭性に優れた鋼材。
【請求項５】
質量％で、さらに、
Ｃｕ：１．５％以下、
Ｎｉ：１．５％以下、
Ｍｏ：１％以下、
Ｃｒ：１％以下、
Ｎｂ：０．０５％以下、
Ｖ：０．０５％以下、
Ｂ：０．００２％以下、
Ｃａ：０．００５％以下、
Ｍｇ：０．００６％以下
の１種または２種以上を含有することを特徴とする請求項１〜４いずれかに記載の母材および溶接熱影響部の靭性に優れた鋼材。
【発明の詳細な説明】
【０００１】
【発明の属する技術分野】
本発明は母材および溶接熱影響部（Ｈｅａｔ  Ａｆｆｅｃｔｅｄ  Ｚｏｎｅ：以降ＨＡＺと記載する）靭性の優れた鋼材に関するものである。本発明の鋼材は、良好な母材靭性および小入熱溶接から超大入熱溶接までの広範な溶接条件において良好なＨＡＺ靭性を有するので、建築、橋梁、造船、ラインパイプ、建設機械、海洋構造物、タンクなどの各種溶接鋼構造物に用いられる。
【０００２】
【従来の技術】
一般に、溶接鋼構造物用鋼は、鋳片を加熱炉にて加熱し、粗圧延、仕上げ圧延を施されて製造される。このような鋼の靭性は最終の結晶粒径が小さいほど高くなる。最終の結晶粒径を細かくするためには、粗圧延前の加熱オーステナイト（γ）粒径を細かくすることが重要である。通常、粗圧延前には１２００℃程度まで加熱されるため、１２００℃程度でも消失しない析出物、例えば、ＴｉＮなどを鋼中に分散させることで加熱γ粒の成長を抑制することが行われる。
【０００３】
一方、溶接熱影響部（ＨＡＺ）においては、溶融線に近づくほど溶接時の加熱温度は高くなり、特に溶融線近傍の１４００℃以上に加熱される領域では上記ＴｉＮは鋼中に溶解し始める。入熱量が少ない場合は、溶融線近傍の１４００℃以上に加熱される領域は実質的にほとんどなく、ＴｉＮの消失はほとんどない。しかしながら、大入熱溶接の場合、ＴｉＮの個数密度が低いと、ＴｉＮが消失し、加熱γ粒が著しく粗大化してしまう。そのため、冷却後のＨＡＺ組織が粗大化して靭性が劣化する。
【０００４】
このような問題点を解決する手段として、ＲＥＭ：０．００１０〜０．０２００％かつＣａ：０．００１０〜０．０２００％を含有し、かつ、鋼中に円相当径０．０５μｍ以下のＴｉＮを１×１０3個／ｍｍ2以上、円相当径０．０３〜０．２０μｍのＴｉＮを１×１０3／ｍｍ2以上１×１０5／ｍｍ2未満分散させたことを特徴とした母材および溶接熱影響部靭性に優れた非調質高張力鋼材が知られている（例えば、特許文献１参照）。
【０００５】
また、ＲＥＭ：０．００１０〜０．０２００％かつＣａ：０．００１０〜０．０２００％を含有し、かつ、重量％で、Ｔｉ酸化物：９０％以下、Ｃａ酸化物およびＲＥＭ酸化物の合計：５〜２０％、Ａｌ2Ｏ3：７０％以下からなる介在物組成を有する酸化物系介在物を２００ｎｍ以上の円相当径を有するものの個数で１×１０3個／ｍｍ2以上１×１０5個／ｍｍ2未満分散させたことを特徴とした母材および溶接熱影響部靭性に優れた非調質高張力鋼材が知られている（例えば、特許文献２参照）。
【０００６】
【特許文献１】
特開２００１−２００３１号公報
【特許文献２】
特開２００１−２００３３号公報
【０００７】
【発明が解決しようとする課題】
しかしながら、上記の特許文献１、及び特許文献２によって示される鋼も、母材の靭性を高めることができず、また、ＨＡＺ部においても十分な靭性を得ることは困難であった。さらに、溶接入熱量が２０ｋＪ／ｍｍ程度を超えるような大入熱溶接ＨＡＺにおいては十分な靭性を得ることはより困難であった。その原因は母材靭性、ＨＡＺ靭性のいずれに対してもピン止め粒子の個数密度が不足するからである。
【０００８】
本発明が解決しようとする課題は、良好な母材靭性、および、大入熱溶接においても、良好なＨＡＺ靭性を有するよう十分な個数密度のピン止め粒子を鋼中に分散させた鋼材を提供することを目的とする。
【０００９】
【課題を解決するための手段】
本発明者らは、母材靭性およびＨＡＺ靭性の向上を狙いとして、加熱γ粒成長抑制、微細析出物の多量分散について鋭意研究し、新たな金属学的効果を知見して本発明に至った。
【００１０】
本発明の要旨は、以下の通りである。
【００１１】
（１）  質量％で、
Ｃ  ：０．０１％〜０．３％、
Ｓｉ：０．０１％〜０．５％、
Ｍｎ：０．３〜３．０％、
Ｐ  ：０．０２５％以下、
Ｓ  ：０．０１５％以下、
Ａｌ：０．００１〜０．１０％、
Ｔｉ：０．００５〜０．０３％、
Ｏ  ：０．００１〜０．００６％、
Ｎ  ：０．００２〜０．０１０％、
ＲＥＭ：０．００３〜０．０２％
を含有し、
さらに、
Ｚｒ：０．０３％以下、
Ｔａ：０．０５％以下、
Ｃｏ：０．０５％以下、
Ｗ：０．０５％以下
の１種または２種以上を含有し、
残部がＦｅおよび不可避的不純物からなる化学成分を有し、
円相当径で５〜１００ｎｍのＴｉＮが２×１０６個／ｍｍ２以上分散していることを特徴とする母材および溶接熱影響部の靭性に優れた鋼材。
【００１２】
（２）  円相当径で１０〜３０ｎｍのＴｉＮが１０6個／ｍｍ2以上分散していることを特徴とする（１）に記載の母材および溶接熱影響部の靱性に優れた鋼材。
【００１４】
（３）  下記（１）式で定義されるＭＴｉＮが４．０×１０−５〜２．０×１０−４であり、かつ下記（２）式で定義されるＤＴｉＮが−２．４×１０−３〜４．１×１０−３であることを特徴とする（１）または（２）に記載の母材および溶接熱影響部の靭性に優れた鋼材。
ＭＴｉＮ＝［％Ｔｉ］×［％Ｎ］                      ・・・（１）
ＤＴｉＮ＝［％Ｎ］−０．２９２×［％Ｔｉ］          ・・・（２）
ここで、［％Ｎ］は質量％で表した鋼中のＮ濃度、［％Ｔｉ］は質量％で表した鋼中のＴｉ濃度である。
【００１５】
（４）  円相当径で５０〜５００ｎｍのＲＥＭ含有介在物が１０５個／ｍｍ２以上分散していることを特徴とする（１）〜（３）いずれかに記載の母材および溶接熱影響部の靭性に優れた鋼材。
【００１７】
（５）  質量％で、さらに、
Ｃｕ：１．５％以下、
Ｎｉ：１．５％以下、
Ｍｏ：１％以下、
Ｃｒ：１％以下、
Ｎｂ：０．０５％以下、
Ｖ：０．０５％以下、
Ｂ：０．００２％以下、
Ｃａ：０．００５％以下、
Ｍｇ：０．００６％以下
の１種または２種以上を含有することを特徴とする（１）〜（４）いずれかに記載の母材および溶接熱影響部の靭性に優れた鋼材。
【００１８】
【発明の実施の形態】
鋼材の靭性を向上させるためには、鋼材の結晶粒径を微細にすることが重要である。そのためには、圧延の出発組織である粗圧延前の加熱γ粒を微細にすることが重要である。粗圧延前には、通常１２００℃程度に加熱されるため、この温度でも消失しない微細粒子を鋼中に分散させることで加熱γ粒の成長を抑制することができる。円相当径５〜１００ｎｍのＴｉＮは素材が１２００℃程度に加熱される時のγ粒の成長を抑制し、加熱後の組織微細化に寄与する。また、溶接入熱量が比較的少ない場合のＨＡＺでは、溶融線近傍の１４００℃以上に加熱されている領域が実質的にほとんどなく、ＴｉＮはほとんど消失しないため、ＨＡＺのγ組織微細化にも寄与する。しかし、個数が２×１０6個／ｍｍ2未満では、加熱後の組織微細化が不十分である。通常ＴＥＭで観察される粒子の最小径は５ｎｍ程度であり、１００ｎｍを越えるＴｉＮは５〜１００ｎｍのＴｉＮに比べて、その数が極端に少なく、γ粒の微細化にはほとんど寄与しない。したがって、円相当径５〜１００ｎｍのＴｉＮの個数は２×１０6個／ｍｍ2以上とすることで、良好な母材およびＨＡＺの靭性に優れた鋼材が得られる。
【００１９】
ここで、母材とは溶接を施す前の鋼材を意味しており、この母材は溶接施工した際のＨＡＺ部の靭性が良好な性質を有するものである。
【００２０】
また、鋼中のＴｉＮの粒径には分布があるため、ピン止め効果のより大きい粒径範囲のＴｉＮを活用すると効率的である。そこで、粒径ごとのピン止め力を評価した結果、円相当径で５〜１００ｎｍの個数密度を上記の通り満足させながら、円相当径で１０〜３０ｎｍのＴｉＮの個数密度を１０6個／ｍｍ2以上とすることで、ピン止め効果がより大きくなることから、より良好な母材およびＨＡＺの靭性が得られることが判明した。また、ピン止め効果のより大きい円相当径１０〜３０ｎｍのＴｉＮの個数密度が１０6個／ｍｍ2未満の場合、加熱γ粒がやや粗大化しやすく、母材およびＨＡＺ靭性がやや低下する。したがって、円相当径で１０〜３０ｎｍのＴｉＮの個数密度を１０6個／ｍｍ2以上とするのが好ましい。
【００２１】
以下に、各々の化学成分の限定理由について説明する。
【００２２】
Ｃの下限である０．０１質量％は、母材および溶接部の強度、靭性を確保するための最小量である。しかし、Ｃが多すぎると母材およびＨＡＺの靭性を低下させるとともに溶接性を劣化させるため、その上限を０．３質量％とする。
Ｓｉは脱酸のために鋼に含有され、母材の強度確保に有効である。よって、下限を０．０１質量％とする。しかし、多すぎると溶接性およびＨＡＺ靭性が劣化するため、上限を０．５質量％とする。良好なＨＡＺ靭性を得るためにはＳｉを０．３質量％以下にするのが望ましい。
【００２３】
Ｍｎは母材および溶接部の強度、靭性の確保に不可欠であり、下限を０．３質量％とする。しかし、Ｍｎが多すぎるとＨＡＺ靭性を劣化させたり、スラブの中心偏析を助長し、溶接性を劣化させるため上限を３．０質量％とする。
【００２４】
Ｐは本発明鋼において不純物元素であり、０．０２５質量％以下とする。Ｐの低減はスラブ中心偏析の軽減を通じて母材およびＨＡＺの機械的性質を改善し、さらには、ＨＡＺの粒界破壊を抑制する。Ｐは不純物元素のため下限は特に規定するものではない。
【００２５】
Ｓは、多すぎると中心偏析を助長したり、延伸したＭｎＳが多量に生成したりするため、母材およびＨＡＺの機械的性質が劣化する。したがって、上限を０．０１５質量％とする。Ｓは上記の通り少ないほど好ましいため下限は特に規定するものではない。
【００２６】
Ａｌは、脱酸のために鋼に添加される。Ａｌを０．１０質量％を超えて添加すると、介在物がアルミナとなりクラスターを形成し粗大化する。そのため、靭性が劣化する。また、０．００１質量％未満の場合、溶鋼中の酸素濃度がやや高くなりすぎ、靭性を劣化させる粗大な介在物が増加し易くなる。したがって、Ａｌは０．００１質量％以上０．１質量％以下とする。
【００２７】
Ｔｉは、ピン止め粒子として有効なＴｉＮを生成するために重要な元素である。母材及びＨＡＺの靭性を確保するためには、０．００５質量％以上が好ましい。一方、Ｔｉ濃度が０．０３質量％超の場合、生成するＴｉＮが粗大化し、ピン止めに有効な１０〜５０ｎｍのＴｉＮを十分な個数生成させることができない。さらに粗大なＴｉＮは母材の靭性が低下する原因となる。したがって、Ｔｉは０．０１質量％以上０．０３質量％以下が好ましい。
【００２８】
Ｎは、ピン止め粒子として有効なＴｉＮを生成するために重要な元素である。母材及びＨＡＺの靭性を確保するためには、０．００２質量％以上が好ましい。一方、０．０１０質量％を超える場合、固溶Ｎが過剰となり、粗大なＴｉＮが生成するため、母材およびＨＡＺ靭性が低下する。したがって、Ｎ濃度は０．００２〜０．０１０質量％の範囲が好ましい。
【００２９】
鋼中のＴｉ濃度とＮ濃度の好ましい範囲は図１の境界線上を含む網掛け部である。
【００３０】
Ｏは、ピン止め粒子であるＲＥＭ含有介在物を構成する元素の一つである。Ｏが０．００１質量％未満の場合、酸化物の個数が不足し、ＨＡＺ靭性が劣化する。一方、Ｏが０．００６質量％を超える場合、鋼の清浄度が低下して機械的性質が劣化する。
【００３１】
また、残部のＦｅおよび不可避的不純物からなる化学成分とは、特に規定するものではないが、通常はＣｕ、Ｎｉ、Ｃｒ、Ｈ等の微量成分が混入している。
【００３２】
次に、本発明者らはＴｉＮを効果的に多数均一分散するため、種々のＴｉ及びＮ濃度に調整した溶鋼を鋳造し、鋼材中のＴｉＮの存在形態を調査した。その結果、ＴｉＮの径及び個数密度は、下記（１）式で定義されるＭTiN、すなわち鋼中Ｔｉ濃度とＮ濃度の積の値に依存し、質量％で表した濃度の積ＭTiNが４．０×１０-5〜２．０×１０-4である場合、最も多数のＴｉＮが均一微細分散し、得られた鋼材を圧延加工した際、母材靭性が非常に優れた鋼となる結果を得た。ＭTiNが４．０×１０-5未満の場合、ＴｉＮの析出駆動力が小さくなりやすく、析出する個数がやや減少する。一方、ＭTiNが２．０×１０-4超の場合、ＴｉＮの成長速度が大きくなりやすく、析出物がやや粗大になる。したがって、ＭTiNの範囲は４．０×１０-5〜２．０×１０-4が好ましい。
【００３３】
ＭTiN＝［％Ｔｉ］×［％Ｎ］                ・  ・  ・（１）
しかし、同時に鋼中ＴｉとＮの原子数の比も重要であり、鋼中ＴｉとＮの原子数の比がＴｉ窒化物の構成比である１：１から大きく逸脱すると、材質の劣化を生じやすくなる。具体的には、鋼中Ｔｉ濃度がＮに対する当量を大きく越える場合、すなわち下記（２）式で定義されるＤTiNが２．４×１０-3未満であると、固溶Ｔｉが増加し、Ｔｉ炭化物を生成してＨＡＺ靭性を劣化させやすくなる。よってＤTiNの下限は−２．４×１０-3が好ましい。一方、鋼中Ｎ濃度が当量を大きく越える場合、すなわちＤTiNが４．１×１０-3を超えると、固溶Ｎが増大し、母材及びＨＡＺ靭性を劣化させやすくなる。よってＤTiNの上限は４．１×１０-3が好ましい。
【００３４】
ＤTiN＝［％Ｎ］−０．２９２×［％Ｔｉ］          ・  ・  ・（２）
ここで、［％Ｎ］は質量％で表した鋼中のＮ濃度、［％Ｔｉ］は質量％で表した鋼中のＴｉ濃度である。
【００３５】
鋼中のＴｉ濃度とＮ濃度のさらに好ましい範囲は図２の境界線上を含む網掛け部である。
【００３６】
さらに、ＨＡＺにおいては溶融線に近づくほど溶接時の加熱温度は高くなり、特に溶融線近傍の１４００℃以上に加熱される領域では上記ＴｉＮは鋼中に溶解し始め、溶接入熱量が多い場合には、ＴｉＮ個数密度が不足していると、ピン止め粒子が消失するため、加熱γ粒が著しく粗大化してしまう。そのため、冷却後のＨＡＺ組織が粗大化して靭性が劣化しやすくなる。そこで、大入熱ＨＡＺにおいても良好な靭性を得るためには、１４００℃に加熱されても消失しない微細粒子をピン止め粒子として多量に分散させることが重要である。そのような粒子として、円相当径が５０〜５００ｎｍでＲＥＭを含有する介在物を鋼中に１０5個／ｍｍ2以上分散させることが有効であることを見出した。この粒子は１４００℃においても鋼中で安定に存在し、γ粒の成長を抑制するピン止め粒子として有効に作用するため、より好ましい。また、ＲＥＭを含有する介在物は溶鋼中で生成するため、固体鉄中で析出するＴｉＮに比べてやや粒径が大きいことから、５０ｎｍ未満の介在物は極めて少なく、５０ｎｍ未満のＲＥＭを含有する介在物は加熱γ粒の微細化には実質的に寄与しない。一方、５００ｎｍを越えるＲＥＭ含有介在物は靭性を劣化させる原因となるのでできるだけ少ない方が好ましい。さらに、加熱γ粒微細化に有効な５０〜５００ｎｍのＲＥＭを含有する介在物個数が１０5個／ｍｍ2未満の場合は、大入熱溶接時の加熱γ粒がやや粗大である。したがって、５０〜５００ｎｍのＲＥＭを含有する介在物個数は１０5個／ｍｍ2以上が好ましい。
【００３７】
ここで、ＲＥＭはＣｅ，Ｌａ，Ｎｄなどのいわゆるランタノイドであり、いずれを用いても、また、２種以上が複合する場合においても同等の効果を有する。また、ＲＥＭ含有介在物は、酸化物、硫化物、酸硫化物のいずれでもよい。
【００３８】
本発明で規定した微細粒子の分散状態は、例えば、以下にような方法で定量的に測定される。
【００３９】
例えば、５〜１００ｎｍのＴｉＮの分散状態は、母材鋼材の任意の場所から抽出レプリカ試料を作製し、これを透過電子顕微鏡（ＴＥＭ）を用いて１００００〜１０００００倍の倍率で少なくとも１０００μｍ2以上の面積にわたって観察し、対象となる大きさの析出物の個数を測定し、単位面積当たりの個数に換算する。このとき、ＴｉＮの同定は、ＴＥＭに付属のエネルギー分散型Ｘ線分光法（ＥＤＸ）による組成分析と、ＴＥＭによる電子線回折像の結晶構造解析によって行われる。
【００４０】
一方、このような同定を測定するすべての析出物に対して行うことが煩雑な場合、簡易的に次の手順を用いても良い。まず、対象となる大きさの析出物の個数を上記の要領で測定する。次に、このような方法で個数を測定した析出物のうち少なくとも１０個程度以上について上記の要領で同定を行い、ＴｉＮが存在している割合を算出する。そして、はじめに測定された析出物の個数にこの割合を掛け合わせる。鋼中の炭化物が上記のＴＥＭ観察を邪魔する場合、５００℃以下の熱処理によって炭化物を凝集・粗大化させ、対象となる複合析出物の観察を容易にすることができる。
【００４１】
また、１０〜３０ｎｍのＴｉＮや、５０〜５００ｎｍのＲＥＭ含有介在物の分布状態についても、同様の方法で定量的に測定される。
【００４２】
鋼中に円相当径が５０〜５００ｎｍでＲＥＭを含有する介在物を鋼中に１０5個／ｍｍ2以上分散させるためには、ＲＥＭ濃度を適当な範囲に調整することが重要である。ＲＥＭ濃度が０．００３質量％未満の場合、鋼中のＲＥＭ含有介在物の個数密度が少なすぎ、加熱γ粒が粗大化し、靭性が劣化する。一方、ＲＥＭ濃度が０．０２質量％超の場合、ＲＥＭ含有介在物が粗大化し、ピン止めに有効な５０〜５００ｎｍの粒径のものが減少し、１μｍ超の靭性を劣化させる粗大なＲＥＭ含有介在物が増加する。したがって、鋼中のＲＥＭ濃度は質量％で０．００３％〜０．０２％の範囲が好ましい。
【００４３】
続いて、Ｃｕ、Ｎｉ、Ｍｏ、Ｃｒ、Ｎｂ、Ｖ、Ｂ、Ｚｒ、Ｔａ、Ｃｏ、Ｗ、Ｃａ、Ｍｇの１種または２種以上を選択成分として添加することが好ましい理由について説明する。
【００４４】
Ｃｕ、Ｎｉは溶接性およびＨＡＺ靭性に悪影響を及ぼすことなく母材の強度、靭性を向上させる。しかし、１．５質量％を超えると溶接性およびＨＡＺ靭性が劣化するため、いずれも１．５質量％以下が好ましい。また、これら成分を選択成分として添加する場合に、下限は特に規定するものではないが、０質量％は含まない（以下の選択成分についても同様である。）。
【００４５】
Ｍｏ、Ｃｒは母材の強度、靭性を向上させる。しかし、１質量％を超えると母材の靭性、溶接性およびＨＡＺ靭性が劣化するため、いずれも１．０質量％以下が好ましい。また、下限は特に規定するものではないが、０質量％は含まない。
【００４６】
Ｎｂは母材組織の微細化に有効な元素であり、母材の機械的性質を控除させる。しかし、０．０５質量％を超えるとＨＡＺ靭性が劣化するため、０．０５質量％以下が好ましい。また、下限は特に規定するものではないが、０質量％は含まない。
【００４７】
Ｖは母材の靭性を向上させる。しかし０．０５質量％を超えると溶接性およびＨＡＺ靭性が劣化するため、０．０５質量％以下が好ましい。また、下限は特に規定するものではないが、０質量％は含まない。
【００４８】
Ｂは焼き入れ性を高めて母材やＨＡＺの機械的性質を向上させる。しかし、０．００２質量％を超えて添加するとＨＡＺ靭性や溶接性が劣化するため、０．００２質量％以下が好ましい。また、下限は特に規定するものではないが、０質量％は含まない。
【００４９】
Ｚｒは、Ｍｎに優先して高温で硫化物を形成し、熱間圧延時に硫化物が延伸化されることを軽減し、製品の母材やＨＡＺの機械的性質の向上に有効である。但し０．０３質量％を越えるとＨＡＺ靱性が劣化するため、上限は０．０３質量％が好ましい。また、下限は特に規定するものではないが、０質量％は含まない。Ｔａ、Ｃｏ、Ｗは母材の強度、靭性を向上させる。しかし、０．０５質量％を超えると母材の靭性、溶接性およびＨＡＺ靭性が劣化するため、０．０５質量％以下が好ましい。また、下限は特に規定するものではないが、０質量％は含まない。
【００５０】
Ｃａは、Ｍｎに優先して高温で硫化物を形成し、熱間圧延時に硫化物が延伸化されることを軽減し、製品の母材やＨＡＺの機械的性質の向上に有効である。しかし、０．００５質量％を越えると粗大な介在物が増加し鋼の機械的性質を劣化させるため、０．００５質量％以下が好ましい。また、下限は特に規定するものではないが、０質量％は含まない。
【００５１】
Ｍｇは、Ｍｎに優先して高温で硫化物を形成し、熱間圧延時に硫化物が延伸化されることを軽減し、製品の母材やＨＡＺの機械的性質の向上に有効である。しかし、０．００６質量％を越えると粗大な介在物が増加し鋼の機械的性質を劣化させるため、０．００６質量％以下が好ましい。また、下限は特に規定するものではないが、０質量％は含まない。
【００５２】
また、本発明鋼の製造方法は、鉄鋼業の製鋼工程において、本願発明の範囲内の所定の化学成分に調整し、連続鋳造を行い、鋳片を再加熱した後に厚板圧延によって形状と母材材質を付与することで製造される。ＲＥＭ含有介在物個数を上記した範囲に調整するためには、Ｃｅ、Ｌａ等のＲＥＭを１０質量％以上含有する合金、例えば、ミッシュメタル、Ｆｅ−Ｓｉ−ＲＥＭ合金を添加すればよい。さらに、必要に応じ、鋼材に各種の熱処理を施して母材の材質を制御することも行われる。鋳片を再加熱することなく、ホットチャージ圧延することも可能である。
【００５３】
本発明が適用される鋼材の素材である鋳片は厚みに関係なく同等の効果を有する。
【００５４】
【実施例】
表１に示す組成の厚鋼材を試作した。試作鋼は転炉で吹錬し、真空精錬装置であるＲＨで脱水素、脱酸、合金添加をした後、連続鋳造した。鋳片の厚みは２４０ｍｍである。鋼中のＴｉＮの量は、主として鋼中のＴｉ濃度、Ｎ濃度を変化させ、また、ＲＥＭ含有介在物の個数は主として鋼中のＲＥＭ濃度を変化させることで調整した。ＲＥＭ濃度の調整に用いたＲＥＭ合金はＲＥＭ含有量が３０質量％程度のミッシュメタルあるいはＦｅ−Ｓｉ−ＲＥＭ合金であり、これらの合金の効果は同等であった。
【００５５】
表１には、介在物の分散状態を併示した。表２に鋼材の製造条件、機械的性質、溶接条件および溶接部の靭性を示す。
【００５６】
表１のＴｉＮおよびＲＥＭ含有介在物の個数の測定は、鋼材の板厚１／４厚部から抽出レプリカ試料を作製し、これを、３００００倍の倍率で２０００μｍ2の面積に渡ってＴＥＭ観察することでおこなった。個数を測定した粒子の内、３０個についてＥＤＸで組成分析を行い、ＴｉＮあるいはＲＥＭ含有介在物の存在割合を求めた。
【００５７】
本発明鋼は、母材および溶接入熱量が１０〜１００ｋＪ／ｍｍのエレクトロガス溶接部あるいはエレクトロスラグ溶接部の溶融線において従来にない良好な靭性を有する。
【００５８】
本発明鋼は、Ｔｉ，Ｎ，ＲＥＭの量を厳密に制御し、γ粒成長抑制に有効なＴｉＮとＲＥＭ含有介在物の分散状態を有することで良好な母材靭性および大入熱溶接においても良好なＨＡＺ靭性を達成している。
【００５９】
一方、比較鋼は化学成分やＴｉＮやＲＥＭ含有介在物の分散状態が適正でないため、母材およびＨＡＺの機械的性質が劣っている。
【００６０】
鋼１２は、鋼中のＮ濃度が低すぎ、５〜１００ｎｍのＴｉＮの個数密度が小さいため、母材およびＨＡＺの靭性が低い。
【００６１】
鋼１３は、ＭTINの値が大きすぎ、５〜１００ｎｍのＴｉＮの個数密度が小さく、粗大なＴｉＮも多数析出するため、母材およびＨＡＺの靭性が低い。
【００６２】
鋼１４は、ＤTiNがの値が低すぎ、５〜１００ｎｍのＴｉＮの個数密度が小さいため、母材の靭性が低い。
【００６３】
鋼１５は、ＤTiNの値が大きすぎ、５〜１００ｎｍのＴｉＮの個数密度が小さく、さらに、粗大なＴｉＮが多数析出するため、母材およびＨＡＺの靭性が低い。
【００６４】
鋼１６は、Ｎ濃度が低すぎ、５〜１００ｎｍのＴｉＮの個数密度が小さいのに加えて、ＲＥＭ濃度も低すぎ、５０〜５００ｎｍのＲＥＭ含有介在物の個数が少ないため、母材およびＨＡＺの靭性が低い。
【００６５】
鋼１７は、Ｎ濃度が低すぎ、５〜１００ｎｍのＴｉＮの個数密度が小さいのに加えて、ＲＥＭ濃度が高すぎ、粗大なＲＥＭ含有介在物の個数が多いことと、５０〜５００ｎｍのＲＥＭ含有介在物の個数が少ないことのため、ＨＡＺの靭性が低い。
【００６６】
【表１】
0004074536.tif 000002
【００６７】
【表２】
0004074536.tif 000003
【００６８】
【発明の効果】
本発明により、母材およびＨＡＺ部の靭性が良好な鋼材の製造が可能となり、各種の溶接構造物の安全性が格段に向上できる。
【図面の簡単な説明】
【図１】母材及び溶接熱影響部の靭性を良好にする鋼中のＴｉ濃度とＮ濃度の関係を示す図である。
【図２】母材及び溶接熱影響部の靭性をさらに良好にする鋼中のＴｉ濃度とＮ濃度の関係を示す図である。
【図１】
0004074536.tif 000004
【図２】
0004074536.tif 000005